(57)【特許請求の範囲】
【請求項１】
抵抗加熱要素（１１）により起爆される火工ワニス（６）を含む電気火工イニシエータ（１）の製造方法において、エチレン／ビニルアセテートコポリマーから選ばれたコポリマーを基剤とした水性懸濁液中の爆発性物質および添加剤の分散液で構成された水性接着剤を該抵抗要素上に付着させ、次いで該水性接着剤を５５℃と７５℃の間の温度で乾燥することにより、該火工ワニスを得ることを特徴とする方法。
【請求項２】
水性接着剤の乾燥を赤外線により行うことを特徴とする請求項１に記載の方法。
【請求項３】
水性接着剤を、空気圧式計量供給装置（１８）を含むワニス施用装置（１５）を用いて、較正された液滴の形態で、抵抗要素上に液体状態で付着させることを特徴とする請求項１に記載の方法。
【請求項４】
爆発性物質を、起爆薬（primary explosive）および酸化剤−還元剤混合物から成る群から選ぶことを特徴とする請求項１に記載の方法。
【請求項５】
起爆薬が、ジニトロベンゾフロキサン塩であることを特徴とする請求項４に記載の方法。
【請求項６】
起爆薬が、カリウムジニトロベンゾフロキサンであることを特徴とする請求項５に記載の方法。
【請求項７】
爆発性物質が、ジルコニウムと過塩素酸カリウムの混合物であることを特徴とする請求項４に記載の方法。
【請求項８】
乾燥前の水性接着剤の水含有率が、水性接着剤の重量に関して５５と７０重量％の間にあることを特徴とする請求項１に記載の方法。
【請求項９】
乾燥後の火工ワニス中の爆発性物質の含有率が、火工ワニスの総重量に関して６５と９５重量％の間にあることを特徴とする請求項１に記載の方法。
【請求項１０】
コポリマーの量が、該コポリマーを基剤とした水性懸濁液の総重量に関して５０と６０重量％の間にあることを特徴とする請求項１に記載の方法。
【請求項１１】
コポリマーを基剤とした水性懸濁液が、追加的に、アニオン性界面活性剤およびポリ（ビニルアルコール）から成る群から選ばれた界面活性剤を含むことを特徴とする請求項１に記載の方法。
【請求項１２】
コポリマーを基剤とした水性懸濁液が、追加的に、フタレートから選ばれた可塑剤を含むことを特徴とする請求項１に記載の方法。
【請求項１３】
水性接着剤が、追加的に、変性セルロースを基剤とした増粘剤を含むことを特徴とする請求項１に記載の方法。
【請求項１４】
水性接着剤が、追加的に、Ｘ線に対して不透過性である金属粉末または金属塩を含むことを特徴とする請求項１に記載の方法。
【請求項１５】
金属を、タングステン、ジルコニウム、ビスマスおよび銀から成る群から選ぶことを特徴とする請求項１４に記載の方法。
【請求項１６】
抵抗加熱要素（１１）により起爆される火工ワニス（６）を含むところの、請求項１に従って製造された電気火工イニシエータ（１）において、該火工ワニスが
−  ６０から９５重量％の爆発性物質、
−  ５から１５重量％の、界面活性剤およびエチレン／ビニルアセテートコポリマー、
−  ０から２５重量％の添加剤を含むことを特徴とする電気火工イニシエータ（１）。
【請求項１７】
添加剤が、増粘剤およびＸ線マーカーを含むことを特徴とする請求項１６に記載の電気火工イニシエータ（１）。
【請求項１８】
増粘剤が、変性セルロースを基剤とすることを特徴とする請求項１７に記載の電気火工イニシエータ（１）。
【請求項１９】
Ｘ線マーカーが金属粉末または金属塩であり、しかも該金属がタングステン、ジルコニウム、ビスマスおよび銀から成る群から選ばれることを特徴とする請求項１７に記載の電気火工イニシエータ（１）。
【請求項２０】
爆発性物質が、起爆薬および酸化剤−還元剤混合物から成る群から選ばれることを特徴とする請求項１６に記載の電気火工イニシエータ（１）。
【請求項２１】
抵抗加熱要素（１１）が、円筒フィラメントであることを特徴とする請求項２０に記載の電気火工イニシエータ（１）。
【請求項２２】
抵抗加熱要素（１１）が、プリント回路支持体上に直接的に光食刻された電橋であることを特徴とする請求項２０に記載の電気火工イニシエータ（１）。
【請求項２３】
抵抗加熱要素（１１）が、薄層から作られしかもプリント回路支持体上に表面実装されている電橋であることを特徴とする請求項２０に記載の電気火工イニシエータ（１）。
【請求項２４】
爆発性物質が起爆薬であることを特徴とする請求項２０に記載の電気火工イニシエータ（１）。
【請求項２５】
抵抗加熱要素（１１）が、ＳＣＢと称される半導体電橋であることを特徴とする請求項２４に記載の電気火工イニシエータ（１）。
【発明の詳細な説明】
【０００１】
本発明は、電気火工イニシエータの技術分野に関する。一層特定的には、本発明は、電気火工イニシエータの製造方法に関する。この製造方法は、いかなるタイプのイニシエータについても適合する。それらは、雷管としても知られた爆ごう性イニシエータまたは推進薬用火薬のもしくは気体発生性物質の点火用に予定された点火タイプのイニシエータのどちらかである。後者の場合、最も普及している用途は、自動車の乗員を保護するために予定された安全装置用の点火装置の用途である。
【０００２】
電気火工イニシエータは、抵抗加熱要素および感熱性物質で構成される。該抵抗要素は、フィラメント、プリント回路支持体上に付着された小さくかつ非常に薄い平要素、または薄層から作られた抵抗もしくは半導体電橋の形態で存在し得る。
【０００３】
電流が抵抗要素を循環する時、後者はジュール効果により加熱され、そしてこれに因り感熱性物質を点火する。従って、後者は、抵抗要素と感熱性物質の間の信頼できる熱伝達に備えるために、抵抗要素ときっちりと接触していなければならない。これは、一般に、抵抗要素の方へ向けられた有意圧縮力を微粉状態の該物質に加えそしてかくして親密な接触およびその維持をもたらすことにより達成される。かかる圧縮法は、不利を有する。これは、変形されることなくかかる圧縮力に耐えることが可能であるために、イニシエータの構造は、たとえば圧縮リングのような、非常に頑丈な部品を含まなければならない故である。更に、イニシエータを組み立てる方法は、微粉状の該物質を計量供給するおよび圧縮するための有意手段の使用を必要とする。分配ホッパーおよび液圧プレスが、一般に用いられる。かかる方法は、一般に、１，０００バール程度の圧力下で行われる。かかる方法がしばしば工業上用いられ、かくして乾性爆発性物質の使用および圧縮に固有のリスクに対して人員を保護するための有意手段を必要とする。更に、圧縮中に、抵抗要素は損傷され得る。
【０００４】
上記に記載された圧縮技法の不利を克服するために並びに時間が経っても安定でありかつ固定されているように火工物質と抵抗要素とのきっちりとした接触を与えるために、当業者はその際、感熱性物質を抵抗要素に「接着的に結合させる」よう試みた。感熱性物質はその際、支持体に接着するコンパクトペイントの形態で付着される。
【０００５】
第１の製造方法は、溶媒を用いることである。特許ＦＲ２，７０４，９４４およびその対応ＵＳ５，５４４，５８５は、かかる具体的態様を開示する。この特許に開示された爆発性ワニスは、溶媒中に前もって溶解された２ないし１５％の皮膜形成性結合剤が添加されている起爆薬または感熱性の酸化剤−還元剤混合物で構成される。ワニスは抵抗要素上に付着され、そして溶媒は蒸発される。
【０００６】
別の公知製造は、優先権主張ＵＳ０９２７５５５５の下で出願された特許出願ＦＲ２，７９４，２３５に開示されたものである。爆発性ワニスは、粒子の形態の火工物質と、粒子状ポリマー樹脂で構成された結合剤とを含む。ワニスは、追加的に、エチルアルコールである溶媒を含み得る。ワニスがまず第一に抵抗要素上に付着され、そして次いで溶媒を追い払うために１００℃程度の第１温度にそして次いで結合剤の粒子を互いに凝集させるためにおよびワニスを抵抗要素に結合させるために１５０℃程度の第２温度に加熱される。
【０００７】
これらの２つの製造方法には、不利がある。これは、大生産容量用に予定されたプラントにおいて、揮発性の可燃性物質の存在下で爆発性物質を取り扱うことおよびかかる物質を高温に加熱することの必要性が安全に関して有意でなくはない制限を成す故である。更に、毒性蒸気が、揮発性溶媒の除去中に生成され得る。
【０００８】
感熱性物質を抵抗要素に接着的に結合させるための別の公知製造方法は、その場重合である。特許ＦＲ２，７８１，８７８は、かかる製造方法を開示する。感熱性物質は、重合により硬化することの可能な６０ないし４０重量％の不活性結合剤中の懸濁状態の４０から６０重量パーセントの微粉状火工物質より成る。感熱性物質は抵抗要素上に付着され、そして重合は加熱によりまたは放射線でもって達成される。実際には、この製造方法は、結合剤の高含有率を必要とする。従って、これは感熱性物質中の火工物質の割合を制限し、その分散度を増し、そしてこれに因りイニシエータの感度を低減する。
【０００９】
従って、当業者は、人員の安全にリスクを呈さないところの並びに時間が経っても信頼できかつ安定であるように感熱性物質を抵抗要素上に付着させかつ接着的に結合させることを可能にするところの、電気火工イニシエータを製造する方法を常に探し求めている。
【００１０】
かかる方法が、本発明の主題である。
【００１１】
本発明は、抵抗加熱要素により起爆される火工ワニスを含む電気火工イニシエータの製造方法において、エチレン／ビニルアセテートコポリマーおよびビニルアセテート／エチレンアセテート／エチレンコポリマーから選ばれたコポリマーを基剤とした水性懸濁液中の爆発性物質および添加剤の分散液で構成された水性接着剤を該抵抗要素上に付着させ、次いで該水性接着剤を５５℃と７５℃の間の温度で乾燥することにより、該火工ワニスを得ることを特徴とする方法に関する。本明細書において、用語「ワニス」は、イニシエータにおいて付着された水性接着剤の液滴中に存在する水の蒸発により得られた固体成分を指す。このワニスはまた、時には、「点火ビード」と称される。
【００１２】
本発明は、揮発性および可燃性溶媒を用いないという利点を示す。これは、水のみが用いられる故である。特許ＦＲ２，７８１，８７８に指摘された予想に反して、水は容易に除去され、乾燥段階は長くなく、また感熱性物質の性能は損なわれない。
【００１３】
本発明の別の利点は、コポリマーを基剤とした水性懸濁液中の爆発性物質の分散液を生成することである。これは、爆発性物質を非感受性にすること並びにそれを液体状態で危険なく取り扱うことを可能にする。
【００１４】
水性接着剤は、空気圧式計量供給装置を含むワニス施用装置を用いて、較正された液滴の形態で、抵抗要素上に液体状態で付着される。引き続いて、水性接着剤の液滴は、５５℃と７５℃の間の温度で好ましくは６０℃で乾燥される。８０℃未満の温度で加熱することにより、気泡の形成およびかくして抵抗要素との劣った接触を避けることが可能にされる。
【００１５】
乾燥は、赤外線、パルス状熱空気または誘導のような工業上標準的な乾燥方法により行われる。赤外線が、好ましい乾燥方法である。
【００１６】
水性接着剤の組成物に加わる爆発性物質は、起爆薬および酸化剤−還元剤混合物から成る群から選ばれる。本発明の第１の好ましい選択形態によれば、起爆薬はジニトロベンゾフロキサン塩であり、そして一層好ましくは起爆薬はカリウムジニトロベンゾフロキサンである。本発明の第２の好ましい選択形態によれば、爆発性物質は、ジルコニウムと過塩素酸カリウムの混合物である。
【００１７】
本製造方法は、鉛不含の水性接着剤を製造することを可能にする。これは、組成物に加わる爆発性物質が鉛のないものであり得る故であり、しかしてそれにより環境と適合し得る水性接着剤を製造することが可能にされる。
【００１８】
乾燥後の火工ワニス中の爆発性物質の含有率は、火工ワニスの総重量に関して重量により６５％と９５％の間にある。
【００１９】
乾燥前の水性接着剤の水含有率は、水性接着剤の総重量に関して重量により５５％と７０％の間にある。かくして、本製造方法は、乾燥前に高割合の水（加工を容易にする）および乾燥後に高割合の爆発性物質（イニシエータを高反応性にする）を有することを可能にする。
【００２０】
本発明の好ましい選択形態によれば、コポリマーを基剤とした水性懸濁液は、界面活性剤の存在下でエチレン／ビニルアセテートまたはビニルアセテート／エチレンアセテート／エチレンコポリマーを乳化することにより得られる。好ましい界面活性剤は、アニオン性界面活性剤およびポリ（ビニルアルコール）である。用いられる界面活性剤の量は、コポリマーを基剤とした水性懸濁液の重量に関して重量により０．１％と２％の間にある。
【００２１】
本発明の別の好ましい選択形態によれば、コポリマーを基剤とした水性懸濁液は、追加的に可塑剤を含む。この可塑剤は、フタレートから選ばれる。ジブチルフタレートが、好ましい可塑剤である。この化合物は、抵抗要素への接着剤の付着を改善すること並びに接着剤の硬さを調整することを可能にする。可塑剤の量は、コポリマーを基剤とした水性懸濁液の重量に関して重量により０％と２０％の間にある。
【００２２】
好ましくは、コポリマーはエチレン／ビニルアセテートコポリマーであり、しかもエチレンの割合はエチレン／ビニルアセテートコポリマーの総重量に関して重量により１０％と３０％の間にある。コポリマーの量は、該コポリマーを基剤とした水性懸濁液の総重量に関して重量により５０％と６０％の間にある。
【００２３】
本発明の好ましい選択形態によれば、水性接着剤は、追加的に、増粘剤およびＸ線マーカーのような添加剤を含む。
【００２４】
増粘剤は、変性セルロースを基剤とする。これは、付着過程について接着剤の粘度を６．５と９Ｐａ．ｓの間に調整することを可能にする。増粘剤として、ヒドロキシプロピルセルロース、カルボキシメチルセルロース、メチルヒドロキシプロピルセルロース、ヒドロキシエチルセルロースおよびカルボキシメチルヒドロキシエチルセルロースが特に挙げられ得る。増粘剤の量は、乾燥前の水性接着剤の総重量に関して重量により０．５％と２．５％の間にある。
【００２５】
最後に、接着剤はまた、Ｘ線マーカーを含み得る。その役割は、水性接着剤のその他の成分特に爆発性物質が重金属を含まない場合において、接着剤をＸ線に対して不透過性にすることである。Ｘ線マーカーは金属粉末または金属塩で構成され、しかも該金属は環境と適合し得る一方、Ｘ線を十分に吸収しなければならない。それは、好ましくは、タングステン、ジルコニウム、ビスマスおよび銀から成る群から選ばれる。かくして、このマーカーは、イニシエータをその製造過程中監視することを可能にする。
【００２６】
本発明の基本的新規性は、水中の懸濁状態の爆発性物質およびコポリマーを含む水性接着剤を用いることにある。接着剤は、空気圧式計量供給装置を含むワニス施用装置を用いて、較正された液滴の形態で抵抗加熱要素上に付着され、そして次いで水が蒸発される。水の蒸発およびコポリマーの特質により、行われた試験において示されているように、抵抗要素への接着剤の非常に良好な接着を達成することが可能にされる。
【００２７】
本発明はまた、抵抗加熱要素により起爆される火工ワニスを含むところの、上記に記載された方法により製造された電気火工イニシエータにおいて、該火工ワニスが
−  ６０から９５重量％の爆発性物質、
−  ５から１５重量％の、界面活性剤およびエチレン／ビニルアセテートまたはビニルアセテート／エチレンアセテート／エチレンコポリマー、
−  ０から２５重量％の添加剤
を含むことを特徴とする電気火工イニシエータに関する。
【００２８】
界面活性剤は、アニオン性界面活性剤およびポリ（ビニルアルコール）から選ばれる。
【００２９】
添加剤は、増粘剤およびＸ線マーカーを含む。増粘剤は、接着剤の粘度を調整することを可能にする。それは、変性セルロースを基剤とする。Ｘ線マーカーは、火工ワニスをＸ線に対して不透過性にすることを可能にする。それは金属粉末または金属塩であり、しかも該金属はタングステン、ジルコニウム、ビスマスおよび銀から成る群から選ばれる。
【００３０】
爆発性物質は、起爆薬および酸化剤−還元剤混合物から成る群から選ばれる。好ましい起爆薬はジニトロベンゾフロキサン塩一層好ましくはカリウムジニトロベンゾフロキサンであり、そして好ましい酸化剤−還元剤混合物はジルコニウムと過塩素酸カリウムの混合物である。
【００３１】
かかる電気火工イニシエータは、いかなるタイプの抵抗加熱要素でもっても動作する。好ましくは、抵抗加熱要素は、円筒フィラメント、プリント回路支持体上に直接的に光食刻された電橋、または薄層から作られしかもプリント回路支持体上に表面実装された電橋である。
【００３２】
本発明の好ましい選択形態によれば、爆発性物質は起爆薬であり、そして抵抗要素は半導体電橋（しばしば略語ＳＣＢにより表示される）である。
【００３３】
本発明の好ましい実施は、図１および２に関して下記に記載される。
【００３４】
図１は、本発明の主題である方法により製造された電気火工イニシエータの横断面図を表し、その中で抵抗要素は表面実装されている。
【００３５】
図２は、本発明の主題である方法の実施を可能にする装置の略図である。
【００３６】
一層特に図１に関して、本電気火工イニシエータ１は、金属スリーブ９と２つの電極３、４を担持する絶縁部材２とを含むガラス／金属ブシュから製造される、ということが述べられる。それらの２つの電極３、４の各々は、第１に、ＳＭＣ（「表面実装部品」）タイプの抵抗加熱要素１１を含むプリント回路５にハンダ付けすることにより固定された上端、並びに第２に、対応する管状ソケットに連結されるよう予定された下端を示す。プリント回路５はそれ自体、絶縁部材２に取り付けられる。火工ワニス６はプリント回路５および抵抗要素１１に接着的に結合され、そして強化火工組成物８を包囲する金属キャップ７が冠され、しかしてこの金属キャップ７はガラス／金属ブシュの円筒状金属スリーブ９にハンダ付けされる。
【００３７】
熱可塑性樹脂のオーバーモールディング１０は電極３、４を部分的に被覆し、また金属キャップ７と共に、イニシエータ１が密封されることを確実にする。
【００３８】
図２に関して、上記に記載されたイニシエータの好ましい製造方法が今や記載される。
【００３９】
まだ金属キャップ７および強化火工組成物８と組み立てられていない電気火工イニシエータ１が、ビークル１３中に置かれる。このビークル１３は、１０列の２０個の点火装置を含有する。
【００４０】
ビークル１３が、コンベヤーベルト１４上に置かれる。２０ｇの水性接着剤が、ワニス施用装置１５（横断面で表されている）中に入れられる。水性接着剤は、２．５重量％のエチレン／ビニルアセテートコポリマーおよび界面活性剤、２９重量％のカリウムジニトロベンゾフロキサン、８重量％のタングステンおよび５９．５重量％の水で構成され、そして粘度をほぼ８Ｐａ．ｓに調整するために１重量％のヒドロキシプロピルセルロースが添加される。ワニス施用装置１５は、回転撹拌機１６で構成される。この回転撹拌機１６は、接着剤の成分を懸濁状態に保つために、１分当たり３５±５回転の回転速度で駆動される。
【００４１】
０．８５ｍｍの直径を有するノズル１９において水性接着剤の液滴の形成を可能にするために、空気圧式計量供給装置１８を用いて、水性接着剤上における一時的過剰圧が、接着剤の上にある雰囲気において発生される。
【００４２】
引き続いて、抵抗要素１１が水性接着剤の液滴で覆われている点火装置を含有するビークル２０は、コンベヤーベルト１４により、赤外線炉２１に運ばれる。炉の温度は６０℃であり、そして炉中における点火装置の滞留時間は３０分である。
【００４３】
引き続いて、乾燥された点火装置すなわち９ｍｇ±３ｍｇの重量を有する火工ワニス６の液滴で覆われた点火装置を含有するビークル２２は、炉の出口において回収される。
【００４４】
乾燥後、火工ワニスは、７２重量％のカリウムジニトロベンゾフロキサン、６重量％のエチレン／ビニルアセテートコポリマーおよび界面活性剤、２重量％のヒドロキシプロピルセルロース並びに２０重量％のタングステン粉末で構成されている。
【００４５】
次の例は、本発明の主題である本方法により製造された電気火工イニシエータの性能を例示する。これらの性能を測定するために、本発明による組成物Ａおよび当該技術の状況による組成物Ｂである２種の火工ワニス組成物が試験された。組成物Ａ：  *乾燥前の本発明による水性接着剤
−  カリウムジニトロベンゾフロキサン・・・・・・・  ２９．０±１．０％
−  水・・・・・・・・・・・・・・・・・・・・・・  ５９．５±１．０％
−  エチレン／ビニルアセテートコポリマー（ＥＶＡ）
＋ポリ（ビニルアルコール）・・・・・・・・・・    ２．５±０．２％
−  ヒドロキシプロピルセルロース・・・・・・・・・    １．０±０．０５％
−  タングステン粉末・・・・・・・・・・・・・・・    ８．０±１．０％
エチレン／ビニルアセテートコポリマーの水性懸濁液は、名称２３９Ｍ下でLabord SAにより販売されている。
【００４６】
*乾燥後の本発明による火工ワニス
−  カリウムジニトロベンゾフロキサン・・・・・・・  ７２．０±１．０％
−  エチレン／ビニルアセテートコポリマー（ＥＶＡ）
＋ポリ（ビニルアルコール）・・・・・・・・・・    ６．０±０．５％
−  ヒドロキシプロピルセルロース・・・・・・・・・    ２．０±０．０５％
−  タングステン粉末・・・・・・・・・・・・・・・  ２０．０±１．０％
組成物Ｂ：  *乾燥前の当該技術の状況（特許ＦＲ２，７０４，９４４およびその対応ＵＳ５，５４４，５８５）による溶媒使用の接着剤
−  超微粉状中性鉛トリニトロレゾルシナート・・・・  ５９．１±１．０％
−  ビニルアセテート／ビニルクロライドコポリマー・    ５．８±０．５％
−  メチルエチルケトン・・・・・・・・・・・・・・  １９．８±１．０％
−  ブチルアセテート・・・・・・・・・・・・・・・  １４．９±１．０％
−  ジブチルスズジラウレート（安定剤）・・・・・・    ０．４±０．０５％
*乾燥後の当該技術の状況による火工ワニス
−  超微粉状中性鉛トリニトロレゾルシナート・・・・  ９０．５±１．０％
−  ビニルアセテート／ビニルクロライドコポリマー・    ８．９±０．５％
−  ジブチルスズジラウレート（安定剤）・・・・・・    ０．６±０．０５％
例１：  抵抗要素への火工ワニスの接着性
２つのタイプの試験が、抵抗要素への火工ワニスの接着性を定量化することを可能にする。上記に記載された電気火工イニシエータが、これらの２つの試験を行う際に用いられる。
【００４７】
第１試験は、火工ワニスの接着結合面に垂直なイニシエータの軸の正方向において２０，０００ｇより大きいすなわち１９６，０００ｍ／ｓ2より大きい加速度をイニシエータにかけることにある。
【００４８】
この試験は、接着的に結合されている抵抗要素からの火工ワニスの分離が示されるまで、同じイニシエータについて繰り返される。
【００４９】
第２試験は、金属支持体への不活性火工ワニス（すなわち、爆発性物質が、安全性の理由のために、不活性物質で置き換えられている）の接着性を試験することにある。これを行うために、２つの試験試料片が該不活性火工ワニスで接着的に結合され、引張り試験がこれらの２つの試験試料片について行われ、そして火工ワニスが耐えられ得る最大応力が測定される。
【００５０】
【表１】
0003860534.tif 000002
【００５１】
第１試験は、本発明の主題である本方法により製造されたイニシエータを構成する点火装置が２０，０００ｇの加速度に６回まですなわち１９６，０００ｍ／ｓ2の加速度に６回まで耐え得ることを示す。
【００５２】
かくして、本発明による火工ワニス（組成物Ａ）は、抵抗要素に対する一層良好な接着性を示す。第２試験に関して、組成物Ａのすなわち本発明による点火ビードにより接着的に結合された２つの試験試料片の剥離を達成する測定最大応力は、組成物Ｂのすなわち当該技術の状況による点火ビードにより接着的に結合された２つの試験試料片の剥離を達成する測定最大応力より８．５倍大きい、ということが分かる。
例２：  本発明の主題である本方法により製造されたイニシエータの性能
上記に記載された電気火工イニシエータが、この性能試験を行う際に用いられる。
【００５３】
この試験は、イニシエータを−４０℃で２時間状態調節しそして次いでそれをマノメトリックボンベ（「測圧ボンベ」）中に入れそしてそれを１．２Ａの振幅を有する電気インパルスに２ミリセカンド間付すことにある。次いで、ボンベ内にイニシエータにより発生された圧力が測定される。用語「圧力の出現時間」は、０．２×１０5Ｐａすなわち０．２バールの圧力が測圧ボンベ内に発生されるのに必要な時間を指すのに用いられる。
【００５４】
時間ｔ０は、電気インパルスが発せられる瞬間であると取られる。
【００５５】
【表２】
0003860534.tif 000003
【００５６】
抵抗要素が本発明による火工ワニス（組成物Ａ）で覆われているイニシエータは、当該技術の状況によるイニシエータ（組成物Ｂ）より短くかつ再現性のある動作時間を与える。
例３：  電気火工イニシエータの強化装薬を起爆する火工ワニスの能力
上記に記載された電気火工イニシエータが、この試験を行う際に用いられる。強化装薬は、イニシエータの本体から物理的に分離される。
【００５７】
この目的のために、一方では火工ワニスで覆われた抵抗要素のみを含むイニシエータおよび他方では強化装薬が、測圧ボンベ中に入れられる。これらの２つの成分は、互いからのある較正された距離で置かれる。イニシエータは、周囲温度で、１．２Ａの振幅を有する電気インパルスに２ミリセカンド間付される。圧力曲線が記録され、そして電気インパルスの開始に相当する時間ｔ０から出発して圧力の第１上昇および圧力の第２上昇に対応する時間が測定される。引き続いて、圧力のこれらの２つの上昇間で経過する時間Δｔ（Δｔ＝ｔ2−ｔ1）が算出される。
【００５８】
圧力の第１上昇は火工ワニスの燃焼に因り、そして圧力の第２上昇は強化装薬の燃焼に因る。
【００５９】
この試験は、新しいイニシエータおよび老化イニシエータ（１０７℃で４００時間の促進老化）について行われる。
【００６０】
【表３】
0003860534.tif 000004
【００６１】
従って、この試験は、本発明の主題である火工ワニスが当該技術の状況による火工ワニスより良好なイニシエータの強化装薬を点火する能力を有する（これは老化イニシエータについて一層顕著である）ことを示す。
【図面の簡単な説明】
【図１】図１は、本発明の主題である方法により製造された電気火工イニシエータの横断面図を表し、その中で抵抗要素は表面実装されている。
【図２】図２は、本発明の主題である方法の実施を可能にする装置の略図である。
【図１】
0003860534.tif 000005
【図２】
0003860534.tif 000006